실시 예 20 은 실시 예 16 의 기술 로 제조 한 PEDOT : PAA 용액 , 실리콘 나노 입자 ( 평균 직경 : 50 나노미터 ) 및 다 중벽 탄소 나노 튜브 ( multiwall carbon nanotube : MWCNT ) 를 고형분 함량 대비 20 : 60 : 20 무게 비 가 되 도록 혼합 한다 . 이때 실리콘 나노 입자 0 . 6 그램 , 탄소 나노 튜브 0 . 2 그램 및 고형분 이 2 % 인 PEDOT : PAA 용액 10 그램 을 C - mixer 에 넣 고 2 , 000 rpm 에서 10 분 씩 3 번 혼련 한 후 바 타입 의 초음파 처리 기 를 이용 하 여 10 분 간 1 회 처리 하 고 이후 마지막 으로 C - mixer 에서 10 분 간 최종 교반 하 여 전극 물질 조성물 을 제조 한다 . 이 조성물 을 구리 호일 위 에 건조 후 두께 가 40 미크론 의 두께 가 되 도록 음전 극판 을 만든 다 .